(57)【要約】  【課題】  真空吸着ノズルが静電気を帯電した状態で電子部品に近づくと、小型化・軽量化が進んだ電子部品が軽量であるため、静電気の反発力により電子部品が吹き飛ぶ、あるいは静電破壊を起こすという問題があった。  【解決手段】  先端に吸着物を真空吸着する吸着面２を有し、この吸着面２に吸引孔３を備えた真空吸着ノズル１であって、基体がセラミックスからなり、側面が導電性付与材を含有するセラミックスからなる層７または導電性付与材からなる層７で被覆されている真空吸着ノズル１である。真空吸着ノズル１が高速で移動して空気との摩擦で帯電しても、層７によって速やかに除電することができ、静電気の反発力により吸着物である電子部品が吹き飛ばされるということがなくなり、電子部品の静電破壊も防止することができる。【選択図】  図１
2008263175.tif 000002
【特許請求の範囲】
【請求項１】
先端に吸着物を真空吸着する吸着面を有し、該吸着面に吸引孔を備えた真空吸着ノズルであって、基体がセラミックスからなり、側面が導電性付与材を含有するセラミックスからなる層または導電性付与材からなる層で被覆されていることを特徴とする真空吸着ノズル。
【請求項２】
先端に吸着物を真空吸着する吸着面を有し、該吸着面に吸引孔を備えた真空吸着ノズルであって、基体が金属からなり、吸着面および側面が導電性付与材を含有するセラミックスからなる層または導電性付与材からなる層で被覆されていることを特徴とする真空吸着ノズル。
【請求項３】
前記導電性付与材を含有するセラミックスからなる層または導電性付与材からなる層は、前記基体のセラミックスから析出した導電性付与材を含有しているものであることを特徴とする請求項１に記載の真空吸着ノズル。
【請求項４】
前記導電性付与材を含有するセラミックスからなる層または導電性付与材からなる層は、前記基体にコーティングされたものであることを特徴とする請求項１または２に記載の真空吸着ノズル。
【請求項５】
前記導電性付与材を含有するセラミックからなる層のセラミックスは安定化剤を含むジルコニアであることを特徴とする請求項１〜４のいずれかに記載の真空吸着ノズル。
【請求項６】
前記導電性付与材は酸化鉄，酸化コバルト，酸化クロムおよび酸化ニッケルの少なくとも１種を含むことを特徴とする請求項１〜５のいずれかに記載の真空吸着ノズル。
【請求項７】
前記導電性付与材は酸化チタンを含むことを特徴とする請求項１〜５のいずれかに記載の真空吸着ノズル。
【請求項８】
前記導電性付与材は酸化亜鉛を含むことを特徴とする請求項１〜５のいずれかに記載の真空吸着ノズル。
【発明の詳細な説明】
【技術分野】
【０００１】
本発明は、チップコンデンサやチップ抵抗器などのチップ状の電子部品を回路基板に実装するための電子部品装着機に好適に用いられる真空吸着ノズルに関するものである。
【背景技術】
【０００２】
従来より、チップコンデンサやチップ抵抗器などのチップ状の電子部品は、電子部品装着機に具備された真空吸着ノズルの吸着面に真空吸引によって吸着された後、そのまま搬送されて回路基板の所定の位置へ実装される。このとき、このチップ状の電子部品の位置の測定は、光を照射して、このチップ状の電子部品によって反射された反射光をＣＣＤカメラで受光し、画像解析装置でそのチップ状の電子部品の形状や電極の位置を解析することによって行なわれている。
【０００３】
図４は、真空吸着ノズルを具備した電子部品装着機を用いた、チップ状の電子部品を回路基板に実装する電子部品装着装置の構成を示す概略図である。
【０００４】
図４に示す電子部品装着装置50は、電子部品装着機44に具備された真空吸着ノズル31と、電子部品45を並べたトレイ46と、真空吸着ノズル31に吸着された電子部品45に向けて光を照射するライト47と、電子部品45からの反射光を受光するためのＣＣＤカメラ48と、ＣＣＤカメラ48で受光した反射光を画像処理するための画像解析装置49とで構成されている。
【０００５】
そして、この電子部品装着装置50は、真空吸着ノズル31がトレイ46まで移動し、トレイ46上に並べられた電子部品45を吸着すると、ライト47が真空吸着ノズル31に吸着された電子部品45へ向けて光を照射し、この光が電子部品45の本体や電極に当たって反射する反射光をＣＣＤカメラ48で受光し、ＣＣＤカメラ48で受光した画像を基に画像解析装置49によって電子部品45の位置を測定して、そのデータを基に回路基板（図示せず）の所定の位置に電子部品45を吸着した真空吸着ノズル31を移動させて、回路基板上に電子部品45を実装している。
【０００６】
図３は、電子部品装着機の保持部材に組み付けられた状態の真空吸着ノズルの構成の一例を示す、（ａ）は斜視図であり、（ｂ）は縦断面図である。
【０００７】
この真空吸着ノズル31は、真空吸引することによって電子部品を吸着して保持するための吸着面32を先端の端面側に有した円筒部35と、円筒部35の吸着面32と相対する側に円筒部35に向かって先細りの形状で設けられた円錐部34と、円錐部34が吸着面32と相対する根元の端面側に設けた凸部36とを有する構成とされている。そして円筒部35の中心部を貫く内孔は、円錐部34と凸部36とに延設されて吸引孔33とされている。
【０００８】
また、保持部材40は真空吸着ノズル31の凸部36と嵌合する凹部41を中央に有し、その中心部に吸引孔33と連通するように吸引孔42を有しており、凹部41に真空吸着ノズル31の凸部36を嵌合して電子部品装着機に取り付けられるようにしてある。
【０００９】
そして、真空吸着ノズル31の材質としては、耐摩耗性に優れるセラミックスや超硬合金などが用いられている。
【００１０】
例えば、特許文献１には、チップ部品を吸着する吸着ノズルの先端部に耐摩耗性の優れたセラミックスを用いることや、このような吸着ノズルの先端部がカメラで撮影したときにチップ部品よりも画像入力レベルの低い色で構成されることによって、チップ部品の位置検出が行なえることが開示されており、この吸着ノズルは耐摩耗性に優れ、チップ部品をノズルでピックアップした際の画像処理を確実に行なえることが開示されている。
【００１１】
また、特許文献２には、吸着ノズルの少なくとも先端部を、400〜1000ｎｍの波長光に対する反射率が40％以下であるセラミックスで形成したものが開示されており、そのようなセラミックスとして黒色系のセラミックス、例えば、着色顔料を添加したアルミナ，ジルコニア，フォルステライト、あるいは炭化珪素や窒化珪素などを使用することによって、吸着ノズルに保持された電子部品をライトの光で照射してその反射光をＣＣＤカメラで撮影するときに、吸着ノズルからの反射光が抑えられるため、ＣＣＤカメラが認識エラーを生じなくなるという吸着ノズルが開示されている。
【００１２】
また、特許文献３には、コーディエライトを主成分とし、Ｌａ，Ｃｅ，ＰｒおよびＮｄの希土類元素から選ばれる１種以上とＴｉとを含有するセラミックス焼結体が開示されており、特に、低熱膨張性のコーディエライトを主成分とし、導電性を有するＬａ，Ｃｅ，ＰｒおよびＮｄの希土類元素から選ばれる１種以上とＴｉとを含有するので、体積固有抵抗が１×10５Ω・ｍ〜１×10１２Ω・ｍのときには、半導体ウェハの製造に用いる半導体製造装置用の部材（例えば静電チャックや真空チャック等）として採用することにより、ゴミの付着を防止するとともに熱による装置の変形を抑制することができるので、寸法精度に優れた半導体ウェハを得ることができるということが開示されている。
【特許文献１】特開平２−90700号公報
【特許文献２】特開平10−117099号公報
【特許文献３】特開2004−196589号公報
【発明の開示】
【発明が解決しようとする課題】
【００１３】
しかしながら、近年、真空吸着ノズルを高速で移動させてトレイ上の電子部品を吸着し、そのまま電子部品を回路基板へ移動して実装する工程の中で、真空吸着ノズルが空気との摩擦によって帯電し、小型化し軽量になった電子部品が帯電した真空吸着ノズルの静電気との反発力によって吸着位置から吹き飛ぶという問題が発生するようになり、さらには電子部品が静電破壊するという問題が発生するようになった。
【００１４】
これに対して、特許文献１には、チップ部品を吸着する吸着ノズルの先端部に耐摩耗性に優れたセラミックスを用い、チップ部品よりも画像入力レベルの低い色で構成することによって、チップ部品の位置検出が行なえることが開示され、この吸着ノズルが耐摩耗性に優れており、チップ部品をノズルでピックアップした際の画像処理を確実に行なえることが示されているが、静電気に対する課題や対策については、示唆はもとより何ら記載されていない。
【００１５】
また、特許文献２にも、吸着ノズルの少なくとも先端部を、400〜1000ｎｍの波長光に対する反射率が40％以下であるセラミックスで形成し、そのようなセラミックスとして黒色系のセラミックスを使用することによって、ＣＣＤカメラが認識エラーを生じなくなることが開示されているが、特許文献１と同様に、静電気に対する課題や対策については、示唆はもとより何ら記載されていない。
【００１６】
さらに、特許文献３にも、コーディエライトを主成分とし、Ｌａ，Ｃｅ，Ｐｒ，Ｎｄの希土類元素から選ばれる１種以上とＴｉとを含有するセラミックス焼結体が導電性を有し、その体積固有抵抗が１×10５Ω・ｍ〜１×10１２Ω・ｍのとき、半導体製造装置用の部材として静電チャックや真空チャック等に採用することにより、静電気によるゴミの付着を防止することができると開示されているものの、電子部品装着機の真空吸着ノズルとして用いたときに静電気により電子部品が吹き飛ぶという課題、さらには電子部品が静電破壊を起こすという課題やその対策について示唆する記載はない。
【００１７】
このように、電子部品の小型化・軽量化が進んでいることによって、真空吸着ノズルが静電気を帯電することによる使用上の問題点が新たに生じることとなりつつあるのに対して、これまではそのような問題点は認識されていなかったことから、新たに解決すべき課題として真空吸着ノズルに対する静電気対策が望まれるようになってきている。
【００１８】
本発明は、静電気を帯電して小型化・軽量化が進んだ電子部品が静電気の反発力によって吹き飛んだり、静電破壊したりすることのない真空吸着ノズルを提供することを目的とする。
【課題を解決するための手段】
【００１９】
本発明の真空吸着ノズルは、先端に吸着物を真空吸着する吸着面を有し、該吸着面に吸引孔を備えた真空吸着ノズルであって、基体がセラミックスからなり、側面が導電性付与材を含有するセラミックスからなる層または導電性付与材からなる層で被覆されていることを特徴とするものである。
【００２０】
また、本発明の真空吸着ノズルは、先端に吸着物を真空吸着する吸着面を有し、該吸着面に吸引孔を備えた真空吸着ノズルであって、基体が金属からなり、吸着面および側面が導電性付与材を含有するセラミックスからなる層または導電性付与材からなる層で被覆されていることを特徴とするものである。
【００２１】
また、本発明の真空吸着ノズルは、上記構成において、前記導電性付与材を含有するセラミックスからなる層または導電性付与材からなる層は、前記基体のセラミックスから析出した導電性付与材を含有しているものであることを特徴とするものである。
【００２２】
また、本発明の真空吸着ノズルは、上記構成において、前記導電性付与材を含有するセラミックスからなる層または導電性付与材からなる層は、前記基体にコーティングされたものであることを特徴とするものである。
【００２３】
また、本発明の真空吸着ノズルは、上記各構成において、前記導電性付与材を含有するセラミックからなる層のセラミックスは安定化剤を含むジルコニアであることを特徴とするものである。
【００２４】
さらに、本発明の真空吸着ノズルは、上記各構成において、前記導電性付与材は酸化鉄，酸化コバルト，酸化クロムおよび酸化ニッケルの少なくとも１種を含むことを特徴とするものである。
【００２５】
また、本発明の真空吸着ノズルは、上記各構成において、前記導電性付与材は酸化チタンを含むことを特徴とするものである。
【００２６】
また、本発明の真空吸着ノズルは、上記各構成において、前記導電性付与材は酸化亜鉛を含むことを特徴とするものである。
【発明の効果】
【００２７】
本発明の真空吸着ノズルは、先端に吸着物を真空吸着する吸着面を有し、この吸着面に吸引孔を備えた真空吸着ノズルであって、基体がセラミックスからなり、側面が導電性付与材を含有するセラミックスからなる層または、導電性付与材からなる層で被覆されていることにより、真空吸着ノズルが高速で移動して空気との摩擦で静電気を帯電しても、セラミックス製の真空吸着ノズルの側面を被覆している導電性付与材によって静電気を速やかに除電することができ、静電気の反発力により小型化・軽量化が進んだ電子部品が吹き飛ばされるということを防止することができ、電子部品の静電破壊を防止することもできる。
【００２８】
また、先端に吸着物を真空吸着する吸着面を有し、該吸着面に吸引孔を備えた真空吸着ノズルであって、基体が金属からなり、吸着面および側面が導電性付与材を含有するセラミックスからなる層または、導電性付与材からなる層で被覆されていることにより、静電気の反発力により電子部品が吹き飛ばされるということを防止することができ、電子部品の静電破壊を防止することもできる。
【００２９】
また、導電性付与材を含有するセラミックスからなる層または導電性付与材からなる層はセラミックスから析出した導電性付与材を含有しているものであるときには、これら導電性付与材を含有するセラミックスからなる層または導電性付与材からなる層はセラミックスの側面に強固に固着した状態となるので、これらの層がセラミックスから剥がれたりすることを防止できる。
【００３０】
また、導電性付与材を含有するセラミックスからなる層または導電性付与材からなる層は基体にコーティングされたものであるときには、セラミックスが硬く変形しないものであるのでこれら導電性付与材を含有するセラミックスからなる層または導電性付与材からなる層も変形しにくくなり、これらの層におけるクラックの発生を低減することができる。また、コーティングには種々の材料が使用できるので、導電性付与材の選択に当たって所望の導電性や密着性，柔軟性，耐久性等を考慮して、適切な導電性付与材を含有するセラミックスからなる層または導電性付与材からなる層を形成することが容易になる。
【００３１】
さらに、導電性付与材を含有するセラミックスからなる層のセラミックスが安定化剤を含むジルコニアであるときには、機械的強度の大きいセラミックスである安定化剤を含むジルコニアを用いることによって、真空吸着ノズルの先端をより細くすることができ、小型化・軽量化が進んだ電子部品の真空吸着により好適に用いることができる。
【００３２】
さらに、導電性付与材が酸化鉄，酸化コバルト，酸化クロムおよび酸化ニッケルの少なくとも１種を含むときには、導電性付与材の層の色すなわち真空吸着ノズルの表面の色を黒色系，青色系，緑色系の各濃色系の色調とすることができる。また、導電性付与材が酸化チタンを含むときには、導電性付与材の層の色は灰色系の色調とすることができ、また、導電性付与材が酸化亜鉛を含むときには、導電性付与材の層の色を黄色系の色調とすることができる。従って、それぞれの材料を使い分けることにより、電子部品の色調によってＣＣＤカメラ等による画像認識がしやすい真空吸着ノズルの色調を選択することができるので、電子部品装着機の認識エラーを減少させることができ、誤動作を防止することができる。
【発明を実施するための最良の形態】
【００３３】
以下、本発明の真空吸着ノズルの実施の形態の例を説明する。
【００３４】
図１は本発明の真空吸着ノズルを電子部品装着機の保持部材に組み付けたときの構成の一例を示す、（ａ）は斜視図であり、（ｂ）は縦断面図であり、（ｃ）は（ｂ）のＥ部を拡大した模式図であり、（ｄ）は（ｂ）のＦ部を拡大した模式図であり、（ｅ）は（ｂ）のＧ部を拡大した模式図である。
【００３５】
図１に示す真空吸着ノズル１は、真空吸引することによって電子部品（図示せず）を吸着して保持するための吸着面２を先端の端面側に有した円筒部５と、円筒部５の吸着面２と相対する側に円筒部５に向かって先細りの形状で設けた円錐部４と、円錐部４が吸着面２と相対する根元の端面側に設けた凸部６とを有する構成としてある。そして、円筒部５を貫通して吸着面２に開口した内孔は、円錐部４と凸部６とに延設して凸部６の表面に開口させて、吸引孔３としてある。
【００３６】
また、真空吸着ノズル１の凸部６と嵌合する凹部11を有し、吸引孔３と連通するように吸引孔12を有している保持部材10が、真空吸着ノズル１の凸部６を凹部11で嵌合して取り付けられており、この保持部材10を介して真空吸着ノズル１が電子部品装着機（図示せず）に取り付けられるようにしてある。
【００３７】
次に、図２に、本発明の真空吸着ノズル１を具備した電子部品装着機を用いて、チップ状の電子部品を回路基板に実装する電子部品装着装置の構成を概略図で示す。
【００３８】
図２に示す電子部品装着装置20は、電子部品装着機14に具備した真空吸着ノズル１と、電子部品15を並べたトレイ16と、真空吸着ノズル１に吸着された電子部品15に向けて光を照射するライト17と、ライト17の反射光を受光するためのＣＣＤカメラ18と、ＣＣＤカメラ18で受光した反射光（画像）を画像処理するための画像解析装置19とで構成されている。
【００３９】
そして、この電子部品装着装置20は、真空吸着ノズル１がトレイ16まで移動し、トレイ16上に並べられた電子部品15を吸着すると、ライト17が真空吸着ノズル１に吸着された電子部品15へ向けて光を照射し、この光が電子部品15の本体や電極に当たって反射する反射光をＣＣＤカメラ18で受光し、ＣＣＤカメラ18で受光した画像を基に画像解析装置19によって電子部品15の位置を測定して、そのデータを基に回路基板（図示せず）の所定の位置に電子部品15を吸着した真空吸着ノズル１を移動させて、回路基板の表面に電子部品15を実装するものである。
【００４０】
そして、本発明の真空吸着ノズル１は、基体がセラミックスからなり、図１（ｃ）に示すように、真空吸着ノズル１の側面が、この例では円錐部４の側面が導電性付与材を含有するセラミックスからなる層７または導電性付与材からなる層７で被覆されていることが重要である。
【００４１】
このように真空吸着ノズル１の側面が導電性付与材を含有するセラミックスからなる層７または導電性付与材からなる層７で被覆されていることによって、真空吸着ノズル１を電子部品装着機14に取り付けて稼動させたときに、真空吸着ノズル１が高速で移動することによって空気や空気中の塵と接触して発生する摩擦帯電による静電気や電子部品15を吸着・脱着する繰り返しによる接触帯電によって発生する静電気を、側面を被覆している導電性付与材を含有するセラミックスからなる層７または導電性付与材からなる層７を伝わらせて除電することができる。これにより、真空吸着ノズル１が吸着面２に小型化・軽量化が進んだ電子部品15を吸着するときに、真空吸着ノズル１の静電気の反発力によって電子部品15が吹き飛ばされるということが防止でき、電子部品15が静電気によって静電破壊するのも防止することができる。
【００４２】
また、真空吸着ノズル１の円錐部４，円筒部５の側面を導電性付与材を含有するセラミックスからなる層７または導電性付与材からなる層７で被覆するとともに、図１（ｄ）に示すように、吸引孔３の内壁にも導電性付与材を含有するセラミックスからなる層７または導電性付与材からなる層７を被覆することが好ましい。吸引孔３の内部は電子部品15を真空吸引するために空気が吸着面２側から吸引孔３および保持部材10の吸引孔12へと流れているので、空気が吸着面２や吸引孔３の内壁および吸引孔12の内壁と摩擦して摩擦帯電するのを併せて防止することが、より確実に静電気の帯電を防止する上で好ましいからである。
【００４３】
なお、真空吸着ノズル１の側面に被覆されている導電性付与材を含有するセラミックスからなる層７または導電性付与材からなる層７および吸引孔３の内壁に被覆されている導電性付与材を含有するセラミックスからなる層７または導電性付与材からなる層７は、この層７を介して静電気を除去するために、適当な部位でアースに電気的に接続されていることが好ましい。この例においては、導電性付与材を含有するセラミックスからなる層７または導電性付与材からなる層７を保持部材10との接続部まで延設し、保持部材10を導電性の部材、例えば金属製として、この保持部材10を電子部品装着機14のアースと接続しておくとよい。
【００４４】
また、本発明の真空吸着ノズル１によれば、この真空吸着ノズル１の基体がセラミックス製であるので、耐磨耗性に優れていることから、吸着面２が電子部品15に接触して短期間で摩耗して、吸着面２と電子部品15との間に隙間が生じて真空吸引するときの吸着力を低下させることを防止することができる。
【００４５】
また、本発明の真空吸着ノズル１は、基体が金属からなり、図１（ｃ）、（ｅ）に示すように、真空吸着ノズル１の吸着面２および側面が、この例では吸着面２および円錐部４、円筒部５の側面が導電性付与材を含有するセラミックスからなる層７または導電性付与材からなる層７で被覆されていることが重要である。
【００４６】
このように真空吸着ノズル１の吸着面２および円錐部４，円筒部５の側面が導電性付与材を含有するセラミックスからなる層７または導電性付与材からなる層７で被覆されていることによって、真空吸着ノズル１を電子部品装着機14に取り付けて稼動させたときに、真空吸着ノズル１が高速で移動することによって空気や空気中の塵と接触して発生する摩擦帯電による静電気や電子部品15を吸着・脱着する繰り返しによる接触帯電によって発生する静電気を、吸着面２および円錐部４，円筒部５の側面を被覆している導電性付与材を含有するセラミックスからなる層７または導電性付与材からなる層７を伝わらせて除電することができる。これにより、真空吸着ノズル１が吸着面２に小型化・軽量化が進んだ電子部品15を吸着するときに、真空吸着ノズル１の静電気の反発力によって電子部品15が吹き飛ばされるということが防止でき、電子部品15が静電気によって静電破壊するのも防止することができる。
【００４７】
また、真空吸着ノズル１の吸着面２および円錐部４，円筒部５の側面を導電性付与材を含有するセラミックスからなる層７または導電性付与材からなる層７で被覆するとともに、図１（ｄ）に示すように、吸引孔３の内壁にも導電性付与材を含有するセラミックスからなる層７’または導電性付与材からなる層７’を被覆することが好ましい。吸引孔３の内部は電子部品15を真空吸引するために空気が吸着面２側から吸引孔３および保持部材10の吸引孔12へと流れているので、空気が吸着面２や吸引孔３の内壁および吸引孔12の内壁と摩擦して摩擦帯電するのを併せて防止することが、より確実に静電気の帯電を防止する上で好ましいからである。
【００４８】
なお、真空吸着ノズル１の吸着面２および側面に被覆されている導電性付与材を含有するセラミックスからなる層７または導電性付与材からなる層７、および吸引孔３の内壁に被覆されている導電性付与材を含有するセラミックスからなる層７’または導電性付与材からなる層７’は、この層７・７’を介して静電気を除去するために、適当な部位でアースに電気的に接続されていることが好ましい。この例においては、導電性付与材を含有するセラミックスからなる層７・７’または導電性付与材からなる層７・７’をそれぞれ保持部材10との接続部まで延設し、保持部材10を導電性の部材、例えば金属製として、この保持部材10を電子部品装着機のアースと接続しておくとよい。
【００４９】
また、真空吸着ノズル１について、基体を金属で形成すると、基体をセラミックスで形成する場合と比較して、安価に製造できるという利点や、インジェクションで成形した基体を焼成してもセラミックスのように大きく収縮することないため形状の精度が高くなるという利点がある。
【００５０】
逆に、金属からなる基体の場合は、吸着面２および側面が導電性付与材を含有するセラミックスからなる層７または導電性付与材からなる層７で被覆されていないと、真空吸着ノズル１の導電性が大きすぎるために、静電気による放電が生じやすくなり電子部品が静電破壊するという問題が生じる。また、基体を絶縁層で被覆すると、絶縁層が帯電して塵が付着したり、真空吸着ノズル１を通して帯電した電子部品のアースができないという問題が生じる。
【００５１】
そして、基体に用いる金属としては、アルミニウム合金，銅合金（真鍮），ＷＣ−Ｎｉ系超硬合金などの非磁性の金属が好ましい。これは、基体に磁性を帯びやすい金属を用いると、吸着面２が磁化して電子部品が磁力で吸着面に貼り付いて精度良く離脱できなくなるという問題や、電子部品が磁化されてしまうという問題が生じるためである。また、基体を形成する金属としては、金属の粉末と樹脂とを混合したものであってもよい。
【００５２】
さらに、導電性付与材を含有するセラミックスの層７・７’としては酸化鉄を含有するジルコニアなどがあり、導電性付与材からなる層７・７’としては炭化珪素やカーボンなどがある。
【００５３】
そして、本発明の真空吸着ノズル１においては、基体がセラミックス製であるとともに、この層７が基体のセラミックスから析出した導電性付与材を含有しているものであることが好ましい。
【００５４】
この層７が基体のセラミックスから析出した導電性付与材を含有しているものであることによって、セラミックス製の基体に対して導電性付与材を含有している層７が強固に結合した状態で真空吸着ノズル１の側面を被覆するので剥がれにくくなり、導電性付与材を含有している層７の耐久性が向上する。また、導電性付与材を含有している層７を構成する成分が真空吸着ノズル１のセラミックス中に導電性付与材の残存成分として残っているようにもなり、析出した導電性付与材を含有している層７と基体のセラミックス中の導電性付与材の残存成分とが、ともに発生した静電気を除電する働きをするので、より効率のよい静電気の除電ができるものとなる。なお、セラミックス中に導電性付与材が多すぎるとセラミックスの強度が低下する原因となるので、セラミックスにおける導電性付与材の含有量は10質量％以上40質量％以下がよい。含有量が10質量％未満であると側面に導電性付与材を含有している層７が形成されにくいこととなり、40質量％を超えるとセラミックスの強度が低下することとなって好ましくないことがある。
【００５５】
また、本発明の真空吸着ノズル１においては、導電性付与材を含有するセラミックスからなる層７または導電性付与材からなる層７が基体の表面にコーティングしたものであっても好ましい。
【００５６】
本発明の真空吸着ノズル１の基体がセラミックスからなる場合には、導電性付与材を含有するセラミックスからなる層７または導電性付与材からなる層７をコーティングにより形成すれば、導電性付与材を含有するセラミックスからなる層７または導電性付与材からなる層７を所望の導電性や密着性，柔軟性、あるいは十分な耐久性を有するものとすることが容易であるとともに、導電性付与材を含有するセラミックスからなる層７または導電性付与材からなる層７を基体のセラミックスから析出させる場合に比べて、導電性付与材を含有するセラミックスからなる層７または導電性付与材からなる層７を構成する成分の選択肢および導電性付与材を含有するセラミックスからなる層７または導電性付与材からなる層７の材質と基体の材質との組合せの選択肢を増やすことができる。
【００５７】
例えば、基体および導電性付与材を含有するセラミックスからなる層７に用いるセラミックスは、真空吸着ノズル１の形状や真空吸着ノズル１と電子部品15との反応性などを考慮して、アルミナ，ジルコニアまたは窒化珪素などを選択することができる。
【００５８】
また、導電性付与材からなる層７は、炭素や銅やクロム，ニッケル，窒化チタン，炭化チタン，炭化珪素，カーボンなどの導電性を有する材料をセラミックスとの密着性を考慮して選択すればよい。セラミックスまたは金属からなる基体の表面へのコーティングにより導電性付与材からなる層７を形成する方法には、化学蒸着法や物理蒸着法やメッキ法や塗布法などの従来の一般的な膜を形成する方法を適宜選択して用いることができる。
【００５９】
例えば、化学蒸着法を用いる場合には、真空吸着ノズル１の基体を配置した反応室にコーティングする材料を含む気体を流し、その材料を真空吸着ノズル１の基体の表面（側面）で反応させてコーティングさせれば、導電性付与材からなる層７を形成することができる。また、物理蒸着法を用いる場合には、真空吸着ノズル１の基体を真空槽の中に配置し、真空吸着ノズル１の基体の対面にコーティングする材料となるターゲット（導電性付与材）を配置し、ターゲット（導電性付与材）に高電圧を印加して真空槽に封入したアルゴンガス中で放電を発生させ、これにより生じたガスイオンでターゲット（導電性付与材）を構成している原子を蒸発させることによって、対面に配置されている真空吸着ノズル１の基体の表面に導電性付与材からなる層７を形成することができる。また、塗布法を用いる場合には、導電性付与材を含む塗料を真空吸着ノズル１の基体の表面（側面）に塗布して乾燥させ、あるいは焼き付ければ、導電性付与材からなる層７を形成することができる。また、メッキ法を用いる場合には、真空吸着ノズル１の基体の表面（側面）に無電解めっきを被覆して導電ベースを設けた後に、この真空吸着ノズル１の基体を導電性付与材からなる層７となる金属イオンが溶けた溶液中に浸け、陽極側に前記金属イオンを供給する金属板を接続し、陰極側にノズル１を接続して電流を流すことにより、真空吸着ノズル１の基体の表面（側面）に導電性付与材からなる層７を形成することができる。
【００６０】
さらに、ゴムや樹脂などのベース材に導電性付与材を分散させたコーティング材を用いて、真空吸着ノズル１の基体の表面（側面）に塗布して乾燥あるいは硬化させても、導電性付与材からなる層７を形成することができる。
【００６１】
このように、導電性付与材からなる層７がセラミックスの表面にコーティングしたものであるときには、セラミックスと導電性付与材との組合せに自由度が増し、様々な材質のセラミックスに対して様々な材質や特性の導電性付与材を用いることができる。
【００６２】
そして、本発明の真空吸着ノズル１は、円錐部４や円筒部５などを有する本体部に変形しにくいセラミックスを用いているため、コーティングした導電性付与材からなる層７も本体部にならって変形しにくいので、変形によって導電性付与材からなる層７にクラックや剥がれが生じることが少ない。
【００６３】
また、本発明の真空吸着ノズル１の基体が金属からなる場合は、導電性付与材からなる層７には炭化珪素やカーボンなどを用いることが好ましい。これらの材質は、抵抗値を10２〜10６Ω程度とすることができ、基体から放電して電子部品15を静電破壊するという問題を効果的に防止することができる。そして、基体の表面に導電性付与材からなる層７を形成する方法は、化学蒸着法や物理蒸着法やメッキ法や塗布法などの従来の一般的な膜を形成する方法を適宜選択して用いればよい。
【００６４】
さらに、本発明の真空吸着ノズル１に用いるセラミックスは、安定化剤を含むジルコニアであることが好ましい。
【００６５】
真空吸着ノズル１に用いるセラミックスに安定化剤を含むジルコニアを用いることが好ましいのは、セラミックスとしての強度が高いためであり、特に、図１（ａ）に示す真空吸着ノズル１のように、円筒部５を有しており、その径が細い形状の真空吸着ノズル１の場合は、電子部品15との接触の際などに円筒部５が破損しやすいので、セラミックスとして強度の高いジルコニアは好適である。
【００６６】
このときのジルコニアに含ませる安定化剤にはイットリア，セリア，マグネシアなどを用いればよく、これら安定化剤を２〜８ｍｏｌ％程度含んでいれば実用上で強度的に十分なジルコニアとなる。また、ジルコニアの平均結晶粒子径は３μｍ以下のものが好ましい。平均結晶粒子径を３μｍ以下とすることで、真空吸着ノズル１の作製や補修の際に吸着面２に対して研削加工や鏡面加工をするときに、吸着面２に欠けが生じにくくなる。
【００６７】
さらに、本発明の真空吸着ノズル１は、セラミックスが安定化剤を含むジルコニアであり、導電性付与材が酸化鉄，酸化コバルト，酸化クロムおよび酸化ニッケルの少なくとも１種を含むことが好ましい。これらを含む導電性付与材は、セラミックスの表面に析出することによって導電性付与材からなる層７となってセラミックスの表面に導電性を付与するとともに、セラミックスの内部に残れば、セラミックスの内部にも導電性を付与することができる。そして、これらの導電性付与材を含んでセラミックスの表面に析出した、導電性付与材を含有するセラミックスからなる層７は、黒色系や濃青色あるいは緑色系といった濃色系に着色するので、これらの少なくとも１種を含むことによって、導電性付与材を含有するセラミックスからなる層７に被覆された真空吸着ノズル１の色合いを濃色系に変化させることができる。そして、この真空吸着ノズル１が電子部品15を吸着すると、ライト17が真空吸着ノズル１に吸着された電子部品15に向けて光を照射し、ＣＣＤカメラ18で反射光を受光するときに、電子部品15の色合いに対して真空吸着ノズル１の色合いを濃色系で変えたものを選択できるので、画像解析装置19が真空吸着ノズル１と電子部品15とを区別しやすい色合いのものを用いて認識エラーや誤動作を低減させることができる。
【００６８】
一般的に、電子部品15は色合いが白色系，銀色系あるいは灰色系のものが多く、そのために真空吸着ノズル１の色合いとしては黒色系などの濃色系の色合いが求められることが多い。このような黒色系の色合いの真空吸着ノズル１を得るには、例えば、ジルコニアが65質量％に酸化鉄を30質量％，酸化コバルトを３質量％，酸化クロムを２質量％の組成としたものが好適である。また、電子部品15が銀色系のとき、真空吸着ノズル１の色合いは濃い黒色系を用いるのが好ましいが、この色合いは、酸化鉄を25質量％以上とすることによって得ることができる。
【００６９】
また、本発明の真空吸着ノズル１は、セラミックスが安定化剤を含むジルコニアであり、導電性付与材が酸化チタンを含むことが好ましい。
【００７０】
酸化チタンは、セラミックスの表面に析出することによってセラミックスの表面に導電性付与材を含有するセラミックスからなる層７となって導電性を付与するとともに、セラミックスの内部に残れば、セラミックスの内部にも導電性を付与することができる。そして、この導電性付与材を含んでセラミックスの表面に析出した、導電性付与材を含有するセラミックスからなる層７は、灰色系に着色するので、電子部品15の色合いが黄色系や赤色系のときにＣＣＤカメラ18で反射光を受光する場合に、画像解析装置19が真空吸着ノズル１と電子部品15とを区別しやすい色合いとして認識エラーや誤動作を低減させることができる。
【００７１】
さらにまた、本発明の真空吸着ノズル１は、セラミックスが安定化剤を含むジルコニアであり、導電性付与材が酸化亜鉛を含むことが好ましい。
【００７２】
酸化亜鉛も、セラミックスの表面に析出することによってセラミックスの表面に導電性付与材を含有するセラミックスからなる層７となって導電性を付与するとともに、セラミックスの内部に残れば、セラミックスの内部にも導電性を付与することができる。そして、この導電性付与材を含んでセラミックスの表面に析出した、導電性付与材を含有するセラミックスからなる層７は、黄色系に着色するので、電子部品15の色合いが黒色系や青色系のときにＣＣＤカメラ18で反射光を受光する場合に、画像解析装置19が真空吸着ノズル１と電子部品15とを区別しやすい色合いとして認識エラーや誤動作を低減させることができる。
【００７３】
また、本発明の真空吸着ノズル１の基体の側面を被覆している導電性付与材を含有するセラミックスからなる層７または導電性付与材からなる層７の平均厚みは0.5〜20μｍであることが好ましい。この範囲の平均厚みであれば、良好な導電性を確保して静電気を確実に除去できるとともに、短期間で磨耗して機能しなくなるようなことがなく、セラミックスとの間で熱膨張の差による応力が残留して剥離したりすることも防止できる。導電性付与材を含有するセラミックスからなる層７または導電性付与材からなる層７の平均厚みは、20μｍを超えて厚くなると静電気を速やかに除電するのに好ましいが、厚くなればなるほど真空吸着ノズル１の基体のセラミックスとの熱膨張の差による影響が大きくなり、導電性付与材を含有するセラミックスからなる層７または導電性付与材からなる層７にクラックや剥がれが発生する可能性が大きくなる。逆に、平均厚みが薄くなって0.5μｍ未満になると、静電気を除電するための経路が小さくなることとなるので静電気が残存するようになることがあり、残存した静電気の反発力によって電子部品15が真空吸着ノズル１に吸着されるときに吹き飛ばされるまでのことはなくても位置ずれが起きやすくなることがある。また、導電性付与材を含有するセラミックスからなる層７または導電性付与材からなる層７の平均厚みが薄くなりすぎると、例えば、不注意等によって導電性付与材を含有するセラミックスからなる層７または導電性付与材からなる層７に接触傷が入ったりすると、この接触傷から損傷が広がって、真空吸着ノズル１が移動するときに空気との接触によって真空吸着ノズル１が帯電しやすくなることがあるので好ましくない。
【００７４】
次に、基体がセラミックス製の本発明の真空吸着ノズル１の製造方法を説明する。
【００７５】
本発明の真空吸着ノズル１の基体を構成するセラミックスとしては、安定化剤を含むジルコニア，アルミナ，窒化珪素などを用いることができる。また、導電性付与材としては、酸化鉄，酸化コバルト，酸化クロムおよび酸化ニッケルの少なくとも１種か、または酸化亜鉛か、または酸化チタンを含むものを用いることができる。
【００７６】
例えば、安定化剤としてイットリアを含むジルコニアが65質量％に対して酸化鉄を35質量％の割合で混合し、この原料をボールミルに投入して所定の粒度まで粉砕してスラリーを作製し、スプレードライヤーを用いて噴霧乾燥して顆粒を形成する。
【００７７】
次に、この顆粒と熱可塑性樹脂とをニーダに投入して加熱しながら混練して得られた坏土をペレタイザーに投入して成形すれば、インジェクション成形用の原料となるペレットを得ることができる。なお、ニーダに投入する熱可塑性樹脂としては、エチレン酢酸ビニル共重合体やポリスチレンやアクリル系樹脂などを固形分の質量に対して10〜25質量％程度添加すればよく、混練中の加熱温度は140〜180℃に設定すればよい。また、混練の条件は、セラミックスの種類や粒度および熱可塑性樹脂の種類に応じて適宜設定すればよい。
【００７８】
そして、得られたペレットをインジェクション成形機に投入して射出成形すれば、真空吸着ノズル１となる成形体が得られる。このとき、得られた成形体には通常は射出成形したときの余分な原料が冷えて固まったランナが付随しているので、脱脂する前にこのランナを切断しておく。
【００７９】
ここで、成形体の焼成条件としては、導電性付与材が酸化鉄，酸化コバルト，酸化クロムおよび酸化ニッケルの少なくとも１種か、または酸化亜鉛の場合には、大気雰囲気中での焼成で最高温度を1300〜1400℃の範囲として、最高温度での保持時間を１〜５時間とすればよい。また、導電性付与材が酸化チタンの場合には、還元雰囲気中で焼成するか、大気雰囲気中で焼成したものを還元雰囲気中で再熱処理（還元処理）すればよい。これにより、導電性付与材をセラミックスの表面に析出させて、セラミックス製の真空吸着ノズル１の側面を導電性付与材を含有するセラミックスからなる層７で被覆することができる。
【００８０】
なお、真空吸着ノズル１の側面をセラミックスから析出した導電性付与材を含有するセラミックスからなる層７で被覆するためには、昇温中に最高温度よりも50〜100℃低い温度で１〜３時間の保持時間を設けることが効果的である。
【００８１】
さらに、導電性付与材からなる層７をコーティングで形成するときは、セラミックス製の真空吸着ノズル１の基体を作製し、炭素や銅やクロムなどの導電性付与材を化学蒸着装置などの薄膜形成装置を用いてコーティングすればよい。
【００８２】
次に、基体が金属の場合の本発明の真空吸着ノズル１の製造方法を説明する。
【００８３】
本発明の真空吸着ノズル１の基体を構成する金属としては、アルミニウム合金，銅合金（真鍮），ＷＣ−Ｎｉ系超硬合金など非磁性の材質を用いればよい。これらの金属の素材から旋盤などを使用して真空吸着ノズル１の外形の形状を削り出し、放電加工により吸引孔３を加工して金属製の基体を形成する方法や、これらの金属の粉末と樹脂とを混合して上述のセラミックスの場合と同様にインジェクション成形機に投入して射出成形し、材質に適した温度で焼成して金属製の基体を形成する方法などがある。
【００８４】
そして、基体の表面を導電性付与材からなる層７で被覆する方法として、化学蒸着法を用いる場合には、真空吸着ノズル１の基体を配置した反応室にコーティングする材料を含む気体を流し、その材料を真空吸着ノズル１の基体の表面（側面）で反応させてコーティングさせれば、導電性付与材からなる層７を形成することができる。また、物理蒸着法を用いる場合には、真空吸着ノズル１の基体を真空槽の中に配置し、真空吸着ノズル１の基体の対面にコーティングの材料となるターゲットを配置し、ターゲット（導電性付与剤）に高電圧を印加して真空槽に封入したアルゴンガス中で放電を発生させ、これにより生じたガスイオンでターゲット（導電性付与剤）を構成している原子を蒸発させて対面に配置された真空吸着ノズル１の基体の表面に導電性付与材からなる層７を形成することができる。また、塗布法を用いる場合には、導電性付与材を含む塗料を真空吸着ノズル１の基体の表面（側面）に塗布して乾燥させ、あるいは焼き付ければ、導電性付与材からなる層７を形成することができる。
【００８５】
このようにして作製した真空吸着ノズル１は、導電性付与材からなる層７が側面のみならず全面に被覆された状態にある。この真空吸着ノズル１は、このままでも使用することはできるが、吸着面２を研削加工して吸着面２の平面度を高めると、電子部品15を吸着したときの電子部品15との隙間が小さくなり吸着力が高まる。このとき、真空吸着ノズル１の吸着面２の面積は真空吸着ノズル１の側面の面積と比較して非常に小さいために、導電性付与材からなる層７が真空吸着ノズル１の側面にあれば、吸着面２には無くても空気との摩擦により真空吸着ノズル１に静電気が帯電することはほとんどない。
【００８６】
なお、導電性付与材からなる層７の厚みの測定には、真空吸着ノズル１を任意の箇所で破断し、電子顕微鏡を用いて破断面側から撮影した画像に対して電子顕微鏡の装置に付属する測定機能を用いて導電性付与材からなる層７の厚みを測定する方法を採用すればよい。
【実施例】
【００８７】
（実施例１）
以下、本発明の実施例を説明する。
【００８８】
まず、セラミックスとしてアルミナ，安定化剤としてイットリアを３ｍｏｌ％含むジルコニア，窒化珪素などを選択し、導電性付与材として酸化鉄，酸化コバルト，酸化クロム，酸化ニッケルをそれぞれセラミックス100質量％に対して２〜50質量％添加した原料と、導電性付与材を添加しなかった原料とを各々秤量して、これらに水を加えてボールミルで粉砕・混合してスラリーを作製し、これらのスラリーをスプレードライヤーを用いて噴霧乾燥し、それぞれの顆粒を作製した。
【００８９】
そして、この顆粒100質量％に対してエチレン酢酸ビニル共重合体，ポリスチレン，アクリル系樹脂を合計20質量％加えてニーダに投入し、約150℃の温度に保ちながら混練して坏土を作製した。次に、得られた坏土をペレタイザーに投入してインジェクション成形用の原料となるペレットを作製した。そして、このペレットを公知のインジェクション成形機に投入し、図１に示す真空吸着用ノズル１となる成形体を作製した。
【００９０】
次に、これらの成形体を乾燥機に入れて乾燥した後、導電性付与材を添加しなかった成形体は公知の一般的なセラミックスの焼成方法で焼成して焼結体とし、得られた焼結体の真空吸着ノズル１の吸着面２となる部分を研削加工して平面とした。そして、真空吸着ノズル１の円筒部５の寸法が長さが3.2ｍｍ、外径が1.2ｍｍ、内径が0.8ｍｍであり、円筒部５の肉厚が0.2ｍｍとなるように製作した。その後、これにカーボンを導電性付与材からなる層７として物理蒸着法で被覆し、真空吸着ノズル１を得た。なお、このときの導電性付与材からなる層７の厚みは0.1〜22μｍとした。これらを試料Ｎｏ．２，４〜９，46とした。同様に、試料Ｎｏ．10に酸化鉄を含有したジルコニアからなる層７を物理蒸着法で被覆し、真空吸着ノズル１を得た。なお、このときの層７の厚みは0.1〜10μｍとした。これらを試料Ｎｏ．41〜44とした。
【００９１】
一方、導電性付与材を添加した成形体は、それぞれのセラミックスを焼成するための焼成炉に入炉して、昇温中にそれぞれのセラミックスを焼結するための最高温度よりも50〜100℃低い温度で１〜３時間の保持時間を設けた後、最高温度に昇温して２時間の保持時間として、導電性付与材を含有するセラミックスからなる層７を析出させた。得られた焼結体の真空吸着ノズル１の吸着面２となる部分を研削加工して平面とした。また、このときの導電性付与材を含有するセラミックスからなる層７の厚みは0.1〜29μｍとした。これらを試料Ｎｏ．３，13〜25，27〜32，35〜40とした。
【００９２】
さらに、比較例として導電性付与材を含有するセラミックスからなる層７または導電性付与材からなる層７を形成しない真空吸着ノズルを、上記と同じ製造方法を用いて、原料に導電性付与材を添加しなかったものと僅かに添加したものとで成形体を作製し、公知の一般的なセラミックスの焼成方法で焼成して焼結体とし、得られた焼結体の真空吸着ノズルの吸着面となる部分を研削加工して平面として、導電性付与材を含有するセラミックスからなる層７または導電性付与材からなる層７を形成しない真空吸着ノズルとして作製した。これらを試料Ｎｏ．１，10〜12，26，33，34，45とした。
【００９３】
次に、これらの真空吸着ノズルの試料を電子部品装着機14に取り付けて電子部品15の真空吸着テストを行ない、電子部品15の吹き飛び、および電子部品15の静電破壊について調べた。
【００９４】
まず、電子部品15の吹き飛びについては、電子部品装着機14を稼動させて2000万個の吸着を行ない、ダミー基板上に電子部品15を装着してその個数を数えることで、電子部品15の吹き飛びの個数を確認した。吹き飛んだ数が３個以下のときは◎とし、４〜10個のときは○とした。また、電子部品15の吹き飛んだ数が11〜29個のときは従来との差がないため△とし、30個以上は従来より劣るので不合格とし×とした。
【００９５】
また、電子部品15の静電破壊については、電子部品装着機14を稼動させて2000万個の吸着を行ない、回路を形成したダミー基板上に電子部品15を装着し、ダミー基板の通電試験を行なって電子部品15を装着した回路基板が通電するか否かの確認をするという方法で、電子部品15の静電破壊の有無を確認した。なお、今回の試験では、１枚のダミー基板に100個の電子部品15を装着して、一般に使用される導通試験機を用いてダミー基板毎に導通試験を実施して、問題のあったダミー基板に付いてのみさらに個別に装着した電子部品15の導通試験を実施して、良否の判断を行ない静電破壊した個数を数えた。その結果、静電破壊した個数が３個以下のときは◎とし、４〜10個のときは○とし、11〜19個のときは従来との差がないため△とし、20個以上は従来より劣るので不合格とし×とした。
【００９６】
得られた結果を表１に示す。
【００９７】
【表１】
2008263175.tif 000003
【００９８】
表１に示す結果から、電子部品15の吹き飛びおよび静電破壊については、本発明の真空吸着ノズルの実施例である試料Ｎｏ．２〜９，13〜25，27〜32，35〜44，46は、電子部品15の吹き飛びおよび静電破壊が2000万個中で10個以内であり、比較例である試料Ｎｏ．１，10〜12，26，33，34，45よりも改善されていることが分かる。すなわち、本発明の実施例では、導電性付与材を含有するセラミックスからなる層７または導電性付与材からなる層７が真空吸着ノズル１の側面に形成されていることから、真空吸着ノズル１に静電気が発生しても速やかに除電することができ、電子部品15が静電気で反発して吹き飛ぶことや静電破壊することがほとんどない。
【００９９】
これに対し、本発明の比較例である試料Ｎｏ．１，10〜12，26，33，34，45の内、単なるセラミックス製の真空吸着ノズルである試料Ｎｏ．１，10，45または若干の導電性付与材が添加された試料Ｎｏ．11，12，26，33，34では、導電性付与材を含有するセラミックスからなる層７または導電性付与材からなる層７が形成されていないために静電気が帯電しても速やかに除電することができないことから、電子部品15の吹き飛びや静電破壊が従来と同等か、または増加した。
【０１００】
特に、本発明の実施例の中でも試料Ｎｏ．２，３，５〜９，15〜25，28〜32，36〜44，46は、電子部品15の吹き飛びや静電破壊についても2000万個中で３個以下と優れていた。これは、導電性付与材を含有するセラミックスからなる層７または導電性付与材からなる層７の厚みが0.5μｍ以上の厚みで形成されていることから、特に静電気の除去が好適に行なわれたためである。さらに、この導電性付与材を含有するセラミックスからなる層７を析出させるためには、基体のセラミックスへの導電性付与材の添加量の合計が10質量％以上で好ましいことが分かる。
【０１０１】
また、本実施例１では、セラミックスとしてアルミナ，ジルコニア，窒化珪素を用いているが、いずれにおいても真空吸着ノズル１の側面に導電性付与材を含有するセラミックスからなる層７または導電性付与材からなる層７を形成することにより、電子部品15が静電気の反発力により吹き飛ぶという問題を大幅に抑制できることが分かった。
【０１０２】
（実施例２）
次に、導電性付与材を含有するセラミックスからなる層７または導電性付与材からなる層７の剥がれの状況と吸着面２の強度とを確認するために、吸着面２の摩耗と吸着面２のコーナー部の欠けの状況とを、実施例１で使用した試料Ｎｏ，２〜９，13〜25，27〜32，35〜40，46の真空吸着ノズル１と同一のものを製作して電子部品装着機14に取り付けて調べた。これらを本発明の実施例の試料Ｎｏ．47〜80とした。
【０１０３】
導電性付与材を含有するセラミックスからなる層７または導電性付与材からなる層７の剥がれについては、電子部品装着機14を稼動させて2000万個の電子部品15について吸着を行ない、その後、真空吸着ノズル１を電子部品装着機14から取り外し、走査型電子顕微鏡で層７を観察するという方法で、導電性付与材を含有するセラミックスからなる層７または導電性付与材からなる層７の剥がれの有無を確認した。その結果、導電性付与材を含有するセラミックスからなる層７または導電性付与材からなる層７の剥がれが確認できなかったものは○とし、剥がれが若干見られるがまだ使用に実用上問題ない場合は△とし、剥がれが大きくて使用するのに問題がある場合は不合格とし×とした。
【０１０４】
次に、吸着面２の強度を評価するための吸着面２のコーナー部の欠けの発生の有無については、電子部品装着機14を稼動させて電子部品15の吸着を3500万個迄行ない、真空吸着ノズル１の吸着面２のコーナー部を光学顕微鏡を使用して倍率50倍で観察して、欠けの発生がなかったかの確認を行なった。その結果、3500万個迄吸着面２に欠けが発生していなかったものは◎とし、2500万〜3000万個の間に欠けが発生したものは○とし、2000万〜2500万個の間に欠けが発生したものは△とし、2000万個未満のときに欠けが発生したときには従来と差がないため不合格とし×とした。
【０１０５】
得られた結果を表２に示す。
【０１０６】
【表２】
2008263175.tif 000004
【０１０７】
表２に示す結果から、導電性付与材を含有するセラミックスからなる層７または導電性付与材からなる層７の剥がれについては、本発明の真空吸着ノズルの実施例である試料Ｎｏ．47〜53，55〜65，68〜78，80には、2000万個の電子部品15の吸着を行なっても剥がれが発生していなかった。また、試料Ｎｏ．54，66，67，79には一部若干の剥がれが見られたが、まだ使用できるレベルのものであった。これは、導電性付与材を含有するセラミックスからなる層７または導電性付与材からなる層７の厚みが20μｍを超えたために、試料Ｎｏ．54の方はコーティングにより層７を形成したときに、また、試料Ｎｏ．66，67の方は成形体を焼成して層７を析出させたときに、それぞれ導電性付与材を含有するセラミックスからなる層７または導電性付与材からなる層７と基体のセラミックスとの熱膨張率の差により層７に亀裂が発生していたために、その場所から層７の剥がれが発生したものと考えられる。また、試料Ｎｏ．79は、導電性付与材の添加量が40質量％を超えていたために円筒部５の強度が低下し、層７の剥がれと吸着面２のコーナー部の欠けとが同時に発生したものと考えられる。
【０１０８】
従って、円筒部５の強度が十分であれば、導電性付与材を含有するセラミックスからなる層７または導電性付与材からなる層７の厚みは20μｍ以下が好適であることが分かった。
【０１０９】
次に、吸着面２のコーナー部の欠けについては、本発明の実施例である試料Ｎｏ．47〜60，63〜71，74〜78，80では、電子部品装着機14を稼動させて電子部品15の吸着を2500万個迄行なったところでは欠けの発生が見られなかった。特に、試料Ｎｏ．49〜59，63〜70，74〜77は、3500万個迄欠けが発生していなかった。これは、導電性付与材の添加量が40質量％以下であったために真空吸着ノズル１の吸着面２の強度が保たれたためであると考えられる。なお、試料Ｎｏ．61，62，72，73，79では、導電性付与材の添加量が40質量％を超えていたために、従来と同程度の2000万〜2500万個で吸着面２のコーナー部の欠けが発生する結果となった。
【０１１０】
従って、導電性付与材を含有するセラミックスからなる層７を基体のセラミックスからの析出で形成する場合には、基体のセラミックスへの導電性付与材の添加量は40質量％以下が良いことが分かった。
【０１１１】
（セラミック製の真空吸着ノズルについての、セラミックスの材質として安定化剤を含むジルコニアとアルミナとの強度評価について）
次に、セラミックス製の真空吸着ノズル１について、安定化剤を含むジルコニアおよびアルミナについて導電性付与材の添加量が同一である表１の試料Ｎｏ．16と試料Ｎｏ．３との吸着面２のコーナー部についての欠けの発生の有無を確認することで、強度の評価をした。
【０１１２】
得られた結果を表２の試料Ｎｏ．48，58に示す。
【０１１３】
表２に示す結果から、吸着面２のコーナー部の欠けの発生の有無については、安定化剤を含むジルコニア製の試料Ｎｏ．58が3500万個迄は欠けの発生は見られなかったのに対し、アルミナ製の試料Ｎｏ．48は2500万〜3000万個の間に欠けが発生していた。このことから、真空吸着ノズル１に用いるセラミックスとしては、安定化剤を含むジルコニアが優れていることが分かる。これは、ジルコニアはアルミナよりも靭性が高いため、吸着面２のコーナー部で欠けが発生しなかったとものと考えられる。
【０１１４】
（実施例３）
次に、図２に示すような、真空吸着ノズル１を電子部品装着機14に取り付けて吸着した電子部品15をＣＣＤカメラ18で撮影したときの、ＣＣＤカメラ18が電子部品15とその背景を識別できているかを確認するテストを行なった。
【０１１５】
テストには、表１に示す本発明の実施例の試料の中から、導電性付与材に酸化鉄，酸化コバルト，酸化クロムまたは酸化ニッケルを含むものを用いた黒色系の試料Ｎｏ．13，16と、導電性付与材に酸化亜鉛を含むものを用いた黄色系の試料Ｎｏ．29と、導電性付与材に酸化チタンを含むものを用いた灰色系の試料Ｎｏ．37と、導電性付与材を含有しないジルコニアにカーボンの層７をコーティングした試料Ｎｏ．６とを用いた。また、吸着物としては、電子部品15の代用品として色調テスト用に黒色，青色，赤色，黄色，白色の色調を有するチップを作製してテストに用いた。
【０１１６】
そして、真空吸着ノズル１でそれぞれの色調のテスト用のチップを吸着し、ＣＣＤカメラ18で撮影した結果、導電性付与材として酸化鉄を多く使用した黒色系の試料Ｎｏ．13，16は、どの色調のチップに対しても背景との識別が可能であった。ただし、試料Ｎｏ．13は、ライト17の光が強くなると、試料Ｎｏ．16よりも識別性が低下して画像認識エラーが生じた。これは、試料Ｎｏ．13は試料Ｎｏ．16よりも酸化鉄の添加量が少ないために薄めの黒色であるため、ライト17の光が強くなると真空吸着ノズル１の反射光も強くなり、その反射光でチップの輪郭を不鮮明にしたためと考えられる。
【０１１７】
次に、導電性付与材として酸化亜鉛を使用した黄色系の試料Ｎｏ．29は、黄色のチップ以外で認識性が良好であった。ただし、試料Ｎｏ．29で黄色のチップを吸着してＣＣＤカメラ18で撮影すると、チップと背景との色調のコントラストが弱いため、識別性が低下するものと考えられる。
【０１１８】
さらに、導電性付与材として酸化チタンを多く使用した灰色系の試料Ｎｏ．37は、白色のチップ以外で認識性が良好であった。この試料Ｎｏ．37で白色のチップを吸着してＣＣＤカメラ18で撮影すると、チップと背景との色調のコントラストが弱いため、識別性が低下するものと考えられる。
【０１１９】
さらにまた、カーボンをコーティングして黒色の色調となった試料Ｎｏ．６は、どの色調のチップに対しても背景との識別が可能であったが、ライト17の光が強くなると真空吸着ノズル１の反射光も強くなり、識別性が低下するという結果になった。
（実施例４）
次に、基体が金属からなり、吸着面２および側面が導電性付与材からなる層７で被覆された真空吸着ノズル１を作製し、電子部品装着機14に取り付けて電子部品15の真空吸着テストを行ない、電子部品15の吹き飛びおよび電子部品15の静電破壊について調べた。
【０１２０】
真空吸着ノズル１は、基体となる金属として、アルミニウム合金のA3004Pまたは銅合金（真鍮）のC3560を用い、円筒部５の寸法が長さが3.2ｍｍ、外径が1.2ｍｍ、内径が0.8ｍｍであり、円筒部５の肉厚が0.2ｍｍとなるように、それぞれの素材から切削加工で外形形状を加工し、放電加工で吸引孔３を加工して作製した。その後、これにカーボンまたは炭化珪素を導電性付与材からなる層７として物理蒸着法で被覆し、真空吸着ノズル１を得た。なお、このときの導電性付与材からなる層７の厚みは0.1〜10μｍとした。これらのうちカーボンを被覆した真空吸着ノズル１を試料Ｎｏ．82〜87，90〜95とし、、炭化珪素を被覆した真空吸着ノズル１を試料Ｎｏ．96〜104とした。また、比較例として導電性付与材からなる層７を形成しない試料Ｎｏ．81，89と、アルマイト処理を施して表面に絶縁層を形成した試料Ｎｏ．88とを作製した。
【０１２１】
それらの評価方法は、実施例１と同一の内容にて評価した。
【０１２２】
得られた結果を表３に示す。
【０１２３】
【表３】
2008263175.tif 000005
【０１２４】
表３に示す結果から、電子部品15の吹き飛びおよび静電破壊については、本発明の真空吸着ノズルの実施例である試料Ｎｏ．82〜87，90〜95，96〜104は、電子部品15の吹き飛びおよび静電破壊が2000万個中で10個以内であり、比較例である試料Ｎｏ．81，88，89よりも改善されていることが分かる。すなわち、本発明の実施例では、導電性付与材からなる層７が真空吸着ノズル１の吸着面２および側面に形成されていることから、真空吸着ノズル１に静電気が発生しても速やかに除電することができ、電子部品15が静電気で反発して吹き飛ぶことや静電破壊することがほとんどない。
【０１２５】
これに対し、本発明の比較例である試料Ｎｏ．81，89は、導電性付与材からなる層７が真空吸着ノズルの吸着面および側面に形成されていないため、真空吸着ノズル１と電子部品15との間で静電気の放電が生じて、電子部品15の静電破壊の個数が20個以上となった。また、比較例である試料Ｎｏ．88は、絶縁層が真空吸着ノズルの吸着面２および側面に形成されているため静電気を除電することができず、電子部品15の吹き飛んだ数が30個以上となり、静電破壊の数が20個以上となった。
【０１２６】
以上のことから、本発明の真空吸着ノズル１を用いて電子部品装着機14の保持部材10に組み付けて電子部品装着装置20を稼動させた場合には、真空吸着ノズル１で電子部品15を吸着したときに静電気の影響を受けることがないので、静電気の反発力により電子部品15が吹き飛ばされるということがなくなり、また、電子部品15の静電破壊を防止することができ、さらに、電子部品15の色調によってＣＣＤカメラ18が認識しやすい真空吸着ノズル１の色調を選択することができるので、電子部品装着装置20における認識エラーがほぼ無くなったことが確認された。
【図面の簡単な説明】
【０１２７】
【図１】本発明の真空吸着ノズルを電子部品装着機の保持部材に組み付けたときの構成の一例を示す、（ａ）は斜視図であり、（ｂ）は縦断面図であり、（ｃ）は（ｂ）のＥ部を拡大した模式図であり、（ｄ）は（ｂ）のＦ部を拡大した模式図であり、（ｅ）は（ｂ）のＧ部を拡大した模式図である。
【図２】本発明の真空吸着ノズルを具備した電子部品装着機を用いて、チップ状の電子部品を回路基板に実装する電子部品装着装置の構成を示す概略図である。
【図３】従来の真空吸着ノズルが電子部品装着機の保持部材に組み付けられた構成の一例を示す、（ａ）は斜視図であり、（ｂ）は縦断面図である。
【図４】従来の電子部品装着機を用いたチップ状の電子部品を回路基板に実装する電子部品装着装置の構成を示す概略図である。
【符号の説明】
【０１２８】
１：真空吸着ノズル
２：吸着面
３：吸引孔
４：円錐部
５：円筒部
６：凸部
７：導電性付与材を含有するセラミックスからなる層または導電性付与材からなる層
10：保持部材
14：電子部品装着機
15：電子部品
50：電子部品装着装置
【図１】
2008263175.tif 000006
【図２】
2008263175.tif 000007
【図３】
2008263175.tif 000008
【図４】
2008263175.tif 000009